(57)【特許請求の範囲】
【請求項１】
遠赤外線放射特性を有する微粉末を含有するアクリル系合成繊維を短パイル成分とし、それ以外の繊維を長パイル成分とする遠赤外線放射立毛状繊維構造物において、遠赤外線放射特性を有する微粉末の含有量が３〜１５重量％であり、短パイル成分の比率が１０〜５０重量％である事を特徴とする遠赤外線放射立毛状繊維構造物。
【請求項２】
短パイルと長パイルの長さの差が３ｍｍ以上である請求項１記載の遠赤外線放射立毛状繊維構造物。
【発明の詳細な説明】
【０００１】
【発明の属する技術分野】
本発明は発色性、風合い、保温性に優れた主に防寒コート等の防寒衣料に用いられる遠赤外線放射特性を有する立毛状繊維構造物に関する。
【０００２】
【従来の技術】
立毛編織物は組織的に含気率が高く、保温性衣料として優れた性能を有する事が汎く知られている。立毛部のパイル長、密度、使用する繊維素材により保温性は異なり、従来から種々工夫されて来た。
【０００３】
一方、金属酸化物であるセラミックスを利用しその遠赤外線保温効果によって肌着等衣料に保温性を付与する提案も多数行われている。
【０００４】
特開平２−１８２９６８号公報にはパイル編織物の毛先部分に遠赤外線放射性無機粒子を含むバインダーを噴霧付与した例、特開平１１−２６９７６１号公報にもアルミナとシリカの混合物を主成分としたセラミック粒子を柔軟剤を併用してバインダーで付着させた保温衣料の例が開示されている。
【０００５】
これらの製品は繊維表面のバインダーが塗布された部分の風合いが硬い、無機粒子で繊維表面が覆われる為、パステル調となり鮮明な色彩の生地が得られない、ドライクリーニングによる耐久性に劣るという問題が有った。
【０００６】
従って、遠赤外線放射特性を有する保温性、風合い、発色性の優れた立毛状繊維構造物の例は見られなかった。
【０００７】
【発明が解決しようとする課題】
本発明の目的は遠赤外線放射特性を有する保温性、風合い、発色性の優れた立毛状繊維構造物を提供する事に有る。
【０００８】
【課題を解決するための手段】
本発明の遠赤外線放射立毛状繊維構造物は遠赤外線放射特性を有する微粉末を含有するアクリル系合成繊維よりなる短パイルとそれ以外の長パイルより構成されている。
【０００９】
本発明における遠赤外線放射特性を有する微粉末とは酸化チタン、酸化ジルコニウム、酸化珪素、酸化鉄、酸化コバルト、酸化銅、酸化アルミニウム、炭化珪素が挙げられる。特に本発明者が提案した特公平４−７４４５４号公報記載のアルミナ−シリカ系立方体一次粒子からなるＸ−線回折学的に実質上非晶質で、且つアルカリ金属の含有量が結晶性ゼオライトのそれよりも著しく少ない微粉末、又はそれをムライト系金属酸化物で表面コーティングした微粉末が優れた遠赤外線放射特性を有するので好ましい。このような化合物として、水沢化学社製商品名「ＦＩ−８０」が挙げられる。
【００１０】
本発明におけるアクリル系合成繊維は少なくとも４０重量％のアクリロニトリルを含有するものが好ましい。即ち、アクリロニトリルを４０重量％以上と他のビニル系モノマー、例えばアクリル酸、メタクリル酸、或いはこれらのアルキルエステル類、酢酸ビニル、塩化ビニル、塩化ビニリデン、アリルスルホン酸ソーダ、メタリルスルホン酸ソーダ、ビニルスルホン酸ソーダ、スチレンスルホン酸ソーダ、２−アクリルアミド、２−メチルプロパンスルホン酸ソーダ等を適宜組み合わせたものを６０重量％以下の割合で共重合させたものが挙げられる。
【００１１】
特にアクリロニトリル８０重量％以上と２０重量％以下のビニル系モノマー及びスルホン酸基含有モノマーの共重合体、又はアクリロニトリルを４０重量％以上と塩化ビニリデン、塩化ビニル及びスルホン酸基含有モノマーを２０〜６０重量％含有する共重合体が好ましい。
【００１２】
微粉末の添加量は種類にもよるが前記アクリル系共重合体に対して３〜１５重量％含有させる。微粉末の添加量が３重量％未満では十分な遠赤外線放射特性を付与出来ず、また１５重量％を超えると繊維特性が低下すると共に紡糸における可紡性及び紡績性が低下する。
【００１３】
本発明の立毛状繊維構造物とは前記アクリル系合成繊維１０〜５０重量％よりなる短パイルと９０〜５０重量％よりなる長パイルとから構成された物である。
【００１４】
長パイルにはポリアミド系、オレフィン系、アクリル系、モダクリル系合成繊維又は羊毛等が挙げられるが、発色性、風合いの点でアクリル系、モダクリル系合成繊維が好ましい。
【００１５】
本発明において前記アクリル系合成繊維の混率が１０重量％未満だと微粉末の添加量にもよるが、遠赤外線放射特性が不足し十分な保温性が得られない。一方、５０重量％を超えると短パイルとして使用していてもパステル調の部分が多くなり、発色性良好な立毛状繊維構造物は得られない。
【００１６】
更に本発明では短パイルと長パイルとのパイル長差を３ｍｍ以上とする事が好ましい。３ｍｍにすることで外観上微粉末を添加したアクリル系合成繊維が目立たなくなり、発色性良好な繊維構造物は得られるので好ましい。
【００１７】
３ｍｍ以上のパイル長差とするには前記アクリル系合成繊維を繊維製造工程で延伸した後、熱処理せずカットする事で収縮性繊維とする、又は繊維長を長パイルで使用する繊維の繊維長よりも短くする事で得られる。
【００１８】
本発明における立毛状繊維構造物とはスライバーニッティングで編まれるハイパイル、紡績糸状にした後丸編みするボア等を指し、その製造方法に付いては特に限定は無く、例えばハイパイル編機、ボア編機、パイル織機、ダブルラシェル編機等を用いて容易に製造される。
【００１９】
【実施例】
以下、本発明を実施例を用いて説明する。
【００２０】
実施例１〜３、比較例１〜４
アクリロニトリル（ＡＮ）／メチルアクリレート（ＭＡ）／メタリルスルホン酸ソーダ（ＳＭＡＳ）＝９１．２／８．０／０．８からなるアクリル系重合体のジメチルホルムアミド（ＤＭＦ）溶液を準備した。そしてアクリル系共重合体に対して優れた遠赤外線放射特性を有する微粉末をホモミキサーでＤＭＦに分散した後、第１表記載の量で前記アクリル系共重合体溶液に添加しホモミキサーで充分攪拌し紡糸原液とした。
【００２１】
前記原液を２０℃、６０％ＤＭＦ水溶液中に紡出し、脱溶媒をさせながら延伸水洗後油剤を付与して乾燥緻密化を行った。この繊維にクリンプを付与し湿熱１２０℃にて湿熱処理を行った後、３８ｍｍにカットして３．３ｄｔｅｘのカット綿とした。
【００２２】
前記得られたカット綿と偏平断面の７．８ｄｔｅｘモダクリル繊維よりなるカット長７６ｍｍのカット綿を夫々別個にオーバーマイヤー式染色機にセットし、浴中に染料濃度１．０％ｏｗｆでブラウン色になる様に調合したカチオン染料三原色（Ａｉｚｅｎ  Ｃａｔｈｉｌｏｎ：保土ヶ谷化学製）を含む染色浴を仕立て、酢酸にてｐＨ約４．０に調整した後、６０℃から染色開始し３０分間沸騰させた。その後、通常の柔軟処理、脱水乾燥して夫々の染色綿を得た。
【００２３】
前記で得られた染色綿を第１表記載の混率で混綿し均一なカードスライバーを作製した。このカードスライバーを用いて地糸にＰＥＴフィラメントを用いてハイパイル編機で編物とした後、裏面にアクリル系樹脂を均一に塗布しテンターで乾燥処理した。
【００２４】
その後、ポリッシング、ブラッシング、シェアリングの工程を経て最大パイル長４０ｍｍ、短・長パイル長差１１ｍｍ、仕上り目付け１０００ｇ／ｍのハイパイル編物を得た。ハイパイル編物の発色性、風合い、保温性の評価結果を第１表に示す。
【００２５】
▲１▼．発色性  ：最終的に出来上がった生地を５名の有識判定者により◎、○、△、×の４段階で判定した。
【００２６】
▲２▼．風合い  ：最終的に出来上がった生地を５名の有識判定者により◎、○、△、×の４段階で判定した。
【００２７】
▲３▼．保温性  ：最終的に出来上がった生地を用いてロングコートを製造し、サーモビジュアルテストを実施した。測定条件は快晴、気温１２℃の屋外にて未加工品をブランクとし、ロングコートを１５分間着用した後、脱衣し２分後の皮膚温度を測定しブランクとの温度差を測定した。
【００２８】
【表１】
0004531281.tif 000002
【００２９】
実施例４〜５、比較例５〜６
アクリロニトリル（ＡＮ）／塩化ビニリデン（ＶＤＣ）／２−アクリルアミド、２−メチルプロパンスルホン酸ソーダ（ＳＡＭ）＝５７．０／４０．０／３．０からなるアクリル系重合体のジメチルホルムアミド（ＤＭＦ）溶液を準備した。
【００３０】
そしてアクリル系共重合体に対して酸化ジルコニウムを８．０重量％添加しホモミキサーで充分攪拌し紡糸原液とした。
【００３１】
前記原液を２０℃、５５％ＤＭＦ水溶液中に紡出し、脱溶媒をさせながら延伸水洗後油剤を付与して乾燥緻密化を行った。この繊維にクリンプを付与し湿熱１２０℃にて湿熱処理を行った後、第２表記載のカット長でカットし３．３ｄｔｅｘのカット綿を得た。
【００３２】
【表２】
0004531281.tif 000003
【００３３】
その後、偏平５．６ｄｔｅｘのモダクリル繊維よりなるカット長５１ｍｍのカット綿を準備し、前記同様夫々別個に染色しブラウン色の染色綿を得た。
【００３４】
その後、短パイル／長パイルを４０／６０の混率で混綿し、均一なカットスライバーを作製した。このカードスライバーを用いて地糸にＰＥＴフィラメントを用いてハイパイル編機で編物とした後、裏面にアクリル系樹脂を均一に塗布し、テンターで乾燥処理した。
【００３５】
乾燥処理後、ポリッシング、ブラッシング、シェアリングの工程を経て最大パイル長２５ｍｍ、仕上がり目付け９００ｇ／ｍのハイパイル編物を得た。パイル編物の発色性、風合い、保温性の評価結果を第２表に示す。
【００３６】
尚、比較例６は酸化ジルコニウムをアクリル系共重合体に添加せず、ハイパイル編物にした後、１００メッシュ（１００本／２．５４ｃｍの目開き）のスクリーンを用いてフローティングナイフコーター方式で酸化ジルコニウムをアクリル系バインダー樹脂を用いて捺染した後、１５０℃の乾熱式熱処理機で処理した。
【００３７】
第１〜２表より明らかな様に実施例１〜５は優れた発色性、風合い、保温性を有していた。